(57)【要約】塩化ビニル樹脂（ＰＶＣ）、塩素化塩化ビニル樹脂（ＣＰＶＣ）、及びこれらの混合物からなる群より選択されるバインダー樹脂；並びに（ｂ）近赤外線吸収染料、ネオン・カット染料、色補正染料、及びこれらの混合物からなる群より選択される染料；を含むことにより、近赤外線吸収フィルムとネオン・カットフィルムの一体化が可能であり、高温や高湿条件での透過率の変化が少なく、耐久性及び熱的安定性が優れているだけでなく、可視領域の透過率も高いプラズマディスプレイフィルター用フィルム及びこれを含むプラズマディスプレイフィルターを開示する。
2006514339.tif 000002
【特許請求の範囲】
【請求項１】
（ａ）塩化ビニル樹脂（ＰＶＣ）、塩素化塩化ビニル樹脂（ＣＰＶＣ）、及びこれらの混合物からなる群より選択されるバインダー樹脂；並びに
（ｂ）近赤外線吸収染料、ネオン・カット染料、色補正染料、及びこれらの混合物からなる群より選択される染料；
を含むプラズマディスプレイフィルター用フィルム。
【請求項２】
前記塩素化塩化ビニル樹脂は、塩素化度が６０乃至６８％である、請求項１に記載のプラズマディスプレイフィルター用フィルム。
【請求項３】
前記（ａ）バインダー樹脂と（ｂ）染料の重量比が５：１乃至２００：１である、請求項１に記載のプラズマディスプレイフィルター用フィルム。
【請求項４】
前記（ｂ）近赤外線吸収染料は、アンモニウム塩、アミニウム塩、イミニウム塩、ジイミニウム塩、キノン、フタロシアニン、ナフタロシアニン、シアニン、金属錯体、及びこれらの混合物からなる群より選択される染料である、請求項１に記載のプラズマディスプレイフィルター用フィルム。
【請求項５】
前記ジイミニウム塩染料中のジイミニウムイオンは下記の化学式１：
【化１】
2006514339.tif 000006
（前記化学式１で、
ｍは１乃至２の整数であり、
環Ａに結合された２個の４級窒素原子が４個のＢフェニルグループに結合され、
前記Ｂフェニルグループは、任意に置換される４個のアミノグループがその４−位置に各々置換されている）
で示される、請求項４に記載のプラズマディスプレイフィルター用フィルム。
【請求項６】
前記ジイミニウム塩染料は下記の化学式２：
【化２】
2006514339.tif 000007
（前記化学式２で、
Ｒ１乃至Ｒ８は互いに同一であるか又は異なるものであって、水素、炭素数１乃至５のアルキル基、及び炭素数３乃至５のアリール基からなる群より選択される）
で示される化合物である、請求項４に記載のプラズマディスプレイフィルター用フィルム。
【請求項７】
前記フィルムは、近赤外線吸収フィルムとネオン・カットフィルムが一体化して構成される、請求項１に記載のプラズマディスプレイフィルター用フィルム。
【請求項８】
請求項１乃至７のうちのいずれか一つに記載のフィルムを含むプラズマディスプレイフィルター。
【発明の詳細な説明】
【技術分野】
【０００１】
本発明は、プラズマディスプレイフィルター用フィルム及びこれを含むプラズマディスプレイフィルターに係り、より詳しくは、塩化ビニル樹脂又は塩素化塩化ビニル樹脂を含むバインダー樹脂と、近赤外線吸収染料、ネオン・カット染料、色補正染料とよりなる群から選択された染料とよりなることにより、近赤外線吸収フィルムとネオン・カットフィルムの一体化が可能であり、高温や高湿条件での透過率の変化が少なく、耐久性及び熱的安定性が優れているだけでなく、可視領域の透過率も高いプラズマディスプレイフィルター用フィルム及びこれを含むプラズマディスプレイフィルターに関するものである。
【背景技術】
【０００２】
最近、大型画面を実現するのに、平板パネルディスプレイのうちのプラズマディスプレイパネル（ＰＤＰ）が脚光を浴びいている。
プラズマディスプレイパネルは、ネオン（Ｎｅ）、アルゴン（Ａｒ）、及びキセノン（Ｘｅ）などの放電ガスを封入した後、真空紫外線による赤色、青色、緑色の各々の蛍光体を発光させて三原色を実現する。しかし、前記ネオン原子が励起された後に基底状態に戻る際、５９０ｎｍ付近でネオンオレンジ光を発光するために鮮明な赤色の実現が難しいという問題点がある。
【０００３】
このような問題を解決するために、プラズマディスプレイパネルに別途のプラズマディスプレイフィルターを装着することによって、赤色（Ｒ）、緑色（Ｇ）、青色（Ｂ）の可視光線はそのままフィルターを透過し、画面の解像度を低下させる５９０ｎｍ波長のオレンジ色相のネオン波長及び８００乃至１０００ｎｍ波長帯の近赤外線を遮断する。
【０００４】
図１は、通常のプラズマディスプレイ装置の分解斜視図である。
図１を参照すれば、プラズマディスプレイは画像が表示されるケース１１と、前記ケース１１の背面に装着され、パネル駆動のための電子部品が装着された駆動回路基板１２と、赤色、緑色、及び青色を実現するパネル組立体１３と、前記組立体１３の前面に配置されたプラズマディスプレイフィルター１４と、前記ケース１１、駆動回路基板１２、パネル組立体１３、及びプラズマディスプレイフィルター１４を収容するためのカバー１５とが備えられる。
図２は、図１のプラズマディスプレイフィルター１４の拡大断面図であって、透明基板上にいくつかの機能性フィルムが積層された構造を有する。
図２を参照すれば、プラズマディスプレイフィルター１４は、透明基板１４０上に電磁波遮蔽フィルム１４２（ＥＭＩフィルム）、ネオン・カット層１４４、近赤外線吸収層１４６（ＮＩＲフィルム）、及び反射防止フィルム１４８（ＡＲフィルム）が順に積層された構造を有する。特に、前記近赤外線吸収層１４６は、近赤外線吸収染料が混合された高分子樹脂が透明基材上にコーティングされた近赤外線吸収フィルムを含む構造を有する。
【０００５】
そのうち、前記近赤外線吸収層１４６及びネオン・カット層１４４は、各々近赤外線吸収染料とネオン・カット染料に、追加的に色補正染料が高分子樹脂に添加されて透明基材上にコーティングされた構造を有する。
【０００６】
前記近赤外線吸収層（近赤外線吸収フィルム、ＮＩＲフィルム）は高温高湿下で良好な耐久性が要求され、近赤外線領域、つまり８００乃至１２００ｎｍ、特に８５０乃至１０００ｎｍの波長を有する近赤外線の吸収率が高くなければならず、可視光線の透過率、特に、４３０乃至７００ｎｍ波長の可視光線に対する透過率が６０％以上であるのが好ましい。特に、ネオン・カット染料と色補正染料を含む色補正層に比し、近赤外線吸収染料を含む染料層の耐久性が弱いことが知られているため、近赤外線吸収染料を含む近赤外線吸収フィルムの耐久性の改善が切実に要求されているのが実情である。
【０００７】
近赤外線吸収フィルムの耐久性は、染料層を含むフィルムに対して透過率を測定した後、再び高温や高湿条件で一定の時間露出させた後の透過率を測定してその変化率として判断し、この時、透過率の変化率が少ないほど耐久性が優れているという。耐久性は染料自体だけでなく、フィルム形成に用いられるバインダー樹脂の種類によっても大きく異なる。
このような近赤外線吸収フィルムの製造は、前記染料及びバインダーを混合して溶液状態に製造して透明基板上にコーティングしたり、フィルム形態に加熱成形する方法が使用されている。
【０００８】
前記バインダーとしては、ポリカーボネート、脂肪族ポリエステル系、アクリル系、メラミン系、ウレタン系、芳香族エステル系、ポリカーボネート系、脂肪族ポリオレフィン系、芳香族ポリオレフィン系、ポリビニル系、ポリビニルアルコール系、ポリメチルメタクリレート系、ポリスチレン系、及びこれら樹脂の共重合体が用いられている。
【０００９】
前記染料は、米国特許第５,８０４,１０２号及び米国特許公開第２００１−０００５２７８号に記載されたように、アンモニウム（ammonium）塩、アミニウム（aminium）塩、ジイミニウム（diminium）塩、キノン（quinone）、フタロシアニン（phthalocyanine）、ナフタロシアニン（naphthalocyanine）、シアニン（cyanine）、及び金属錯体（metal  complex）染料が使用されている。
【００１０】
このうち、フタロシアニン、ナフタロシアニン、シアニン、及びジチオール（dithiol）系金属錯体染料は熱的安定性が優れており、プラズマディスプレイパネル駆動時に発生する発熱に対しても安定していて広く使用されている。しかし、前記染料は、近赤外線吸収ピークが尖っていて広い範囲の近赤外線領域の光は吸収できず、広い範囲の近赤外線領域の光を吸収するためには多量の染料が要求される。しかし、前記染料の値段が高い点を勘案するとプラズマディスプレイフィルターの生産費用が増加する。また、シアニン系染料の場合、高温又は高湿下で長時間保管すると耐久性が低下するなど、保管安定性が低いという問題がある。
【００１１】
これに反し、アンモニウム塩、アミニウム塩、イミニウム塩、及びジイミニウム塩などの染料の場合は近赤外線吸収ピークが広く、可視光の透過度が優れており、値段面でも前述の染料に比べて安いので、近赤外線吸収フィルムの製造単価を下げることができるという長所がある。しかし、前記塩もまたシアニン系染料と同様に、高温又は高湿下で長時間保管すると近赤外線吸収能力が落ち、可視領域での透過率も変化するなど、染料の物性が低下する。さらに、前記染料は熱的安定性が低いため、耐久性実験の結果、透過率の変化の大きな問題となる。
【００１２】
特許文献１及び特許文献２は、近赤外線吸収フィルムを製造するために、バインダー樹脂としてポリカーボネート樹脂、ポリアクリレート樹脂又は環式ジオール成分が６０モル％以上共重合されたポリエステル樹脂を使用し、染料として、ジイミニウム又はジチオールニッケルコンプレックス染料をトリクロロメタン（ＣＨＣｌ３）と混合した後、透明基材上にコーティングすることを開示している。しかし、この時に用いられる溶媒であるクロロホルム（ＣＨＣｌ３）は、オゾン層破壊物質であって国際的にその使用が規制されているため、溶媒として使用した後の残りのクロロホルムの全量回収システムが別途に備えられなければならないという問題点があった。
【００１３】
したがって、最近高まっているプラズマディスプレイパネルに対する関心に相応し、高温高湿下でも耐久性が優れているだけでなく、透過率など安定な物性を有するフィルムが備えられたプラズマディスプレイフィルターの開発が緊急の課題である。
【特許文献１】米国特許第６,１１７,３７０号明細書
【特許文献２】米国特許第６,５２２,４６３号明細書
【発明の開示】
【発明が解決しようとする課題】
【００１４】
本発明の目的は、高温や高湿条件での透過率変化が少なく、耐久性及び熱的安定性が優れており、可視領域の透過率が高いプラズマディスプレイフィルター用フィルムを提供することにある。
【００１５】
本発明の他の目的は、近赤外線吸収フィルムとネオン・カットフィルムの一体化が可能なプラズマディスプレイフィルター用フィルムを提供することにある。
【００１６】
本発明の他の目的は、前記プラズマディスプレイフィルター用フィルムが備えられたプラズマディスプレイフィルターを提供することにある。
【課題を解決するための手段】
【００１７】
本発明は、（ａ）塩化ビニル樹脂（ＰＶＣ）、塩素化塩化ビニル樹脂（ＣＰＶＣ）、及びこれらの混合物からなる群より選択されるバインダー樹脂；並びに（ｂ）近赤外線吸収染料、ネオン・カット染料、色補正染料、及びこれらの混合物からなる群より選択される染料；を含むプラズマディスプレイフィルター用フィルムを提供する。
本発明はまた、前記プラズマディスプレイフィルター用フィルムを含むプラズマディスプレイフィルターを提供する。
【発明の効果】
【００１８】
本発明のプラズマディスプレイフィルター用フィルムは、バインダー樹脂として塩化ビニル樹脂又は塩素化塩化ビニル樹脂を含んでいて、高温や高湿条件での透過率変化が少ないので耐久性が優れており、熱的安定性が優れていて可視領域の透過率も高く、前記フィルム製造時に一般的な有機溶媒が使用可能であるのでフィルム製造が容易であり、また、近赤外線吸収染料、ネオン・カット染料、色補正染料を同時に投入してフィルムを製造できるので、近赤外線吸収フィルムとネオン・カットフィルムの一体化が可能である。
【発明を実施するための最良の形態】
【００１９】
以下、本発明をさらに詳細に説明する。
本発明者等は、塩化ビニル樹脂（ＰＶＣ）、塩素化塩化ビニル樹脂又はこれらの混合物をバインダー樹脂として近赤外線吸収フィルム及びネオン・カットフィルムを製造した場合、プラズマディスプレイフィルター用フィルムが高温又は高湿条件での透過率変化が少ないので耐久性が優れており、また、前記塩化ビニル樹脂、塩素化塩化ビニル樹脂又はこれらの混合物を、バインダー樹脂として近赤外線吸収染料、ネオン・カット染料、色補正染料又はこれらの混合物と混合して乾燥させてフィルムを製造すれば、近赤外線吸収染料とネオン・カットフィルムの一体化が可能であってプラズマディスプレイフィルターの製造が容易であり、そのフィルターの厚さが薄くて薄形プラズマディスプレイフィルターを製造できることを見出し、本発明を完成するのに至った。
【００２０】
近赤外線吸収フィルムは優れた耐久性と透光性を有しなければならない。このような近赤外線吸収フィルムにおいて優れた耐久性を決定する主要因子はバインダー樹脂である。耐久性に優れた近赤外線吸収フィルムを製造するために、近赤外線吸収染料としてアンモニウム塩、アミニウム塩、イミニウム塩、ジイミニウム塩、キノン、フタロシアニン、ナフタロシアニン、シアニン、金属錯体染料などが広く用いられている。
【００２１】
しかし、フタロシアニン、ナフタロシアニン、シアニン系染料の場合、耐久性は優れているが近赤外線吸収ピークが尖っていて、プラズマディスプレイパネルから放出される近赤外線を吸収するには限界があった。また、ジイミニウム系染料の場合、その近赤外線吸収ピークが非常に広いので広い波長帯の近赤外線は吸収できるが、高温や高湿条件で透過率が変化するなど、耐久性が低下するという問題点があった。
【００２２】
これを改善するために、９００乃至１２００ｎｍの広い波長帯の近赤外線を吸収するジイミニウム系染料と、８５０ｎｍ領域付近の近赤外線を吸収する金属錯体、フタロシアニン、シアニン系染料とを混用して用いる方法が利用されてきた。
【００２３】
また、ジイミニウム染料の耐久性を改善するためにいくつかのバインダー樹脂が開発され、特に、ポリカーボネート樹脂がジイミニウム染料の耐久性を向上させるという事実が発見されることもあった。しかし、ポリカーボネート樹脂をバインダー樹脂として近赤外線吸収フィルムを製造するためには、溶媒として必ずクロロホルム（ＣＨＣｌ３）を使用しなければならないため、近赤外線吸収フィルム製造時に選択可能な溶媒の範囲が限定されざるを得ず、また、溶媒として用いられたクロロホルム（ＣＨＣｌ３）はオゾン層破壊物質であって、国際的にその使用が規制されている規制物質であるため、クロロホルムを溶媒として用いるためには、近赤外線吸収フィルムの製造工程に加え、必ず残留のクロロホルムが全量回収できるシステムが別途に備えられなければならないという工程上の問題点があった。
【００２４】
本発明では、従来のバインダー樹脂を塩化ビニル樹脂、塩素化塩化ビニル樹脂又はこれらの混合物で代替することにより、プラズマディスプレイフィルター用フィルムの耐久性を向上させることができた。この時、前記塩素化塩化ビニル樹脂は、塩素化度が６０乃至６８％であるものを使用し、通常の塩化ビニル樹脂に比べて耐熱性、耐候性、耐食性、耐薬品性、耐疲労変形性、耐炎性、及び寸法安定性などが改善された樹脂であって、本発明でバインダー樹脂として好ましく用いられることができる。
【００２５】
また、前記バインダー樹脂を選択した点以外に、本発明では、ジイミニウム塩染料を主要近赤外線吸収染料として用い、ジイミニウム塩染料が吸収できない波長帯である８５０ｎｍ近くの近赤外線を吸収するために、金属錯体、フタロシアニン、シアニン系染料を補助近赤外線吸収染料として近赤外線吸収フィルムを製造することも可能である。
染料としては、一般的に広く用いられるアンモニウム塩、アミニウム塩、イミニウム塩、ジイミニウム塩、キノン、フタロシアニン、ナフタロシアニン、シアニン、金属錯体染料などが全て使用可能であるが、ジイミニウム塩染料が好ましく使用できる。
前記ジイミニウム塩としては、下記の化学式１で示されるジイミニウムイオンを含む塩が好ましい。
【００２６】
【化１】
2006514339.tif 000003
【００２７】
前記化学式１で、
ｍは１乃至２の整数であり、
環Ａに結合された２個の４級窒素原子が４個のＢフェニルグループに結合され、
前記Ｂフェニルグループは、任意に置換される４個のアミノグループがその４−位置に各々置換されている。
【００２８】
前記化学式１のジイミニウム陽イオンと結合され得る陰イオンとしては、有機酸１価又は２価陰イオンと無機酸１価又は２価陰イオンが好ましい。前記有機酸１価陰イオンは有機カルボン酸イオン、例えば、アセテート、ラクテート、トリフルオロアセテート、プロピオネート、ベンゾエート、オキサレート、スクシネート、及びステアレート；有機スルホン酸イオン、例えば、メタルスルホネート、トルエンスルホネート、ナフタレンモノスルホネート、クロロベンゼンスルホネート、ニトロベンゼンスルホネート、ドデシルベンゼンスルホネート、ベンゾインスルホネート、エタンスルホネート、及びトリフルオロメタンスルホネート；並びに、テトラフェニルボーレイト及びブチルトリフェニルボーレイト等の有機ホウ酸イオン；からなる群より選択されたものを用いる。
【００２９】
前記有機酸２価陰イオンとしては、ナフタレン−１,５−ジスルホン酸、ナフタレン−１,６−ジスルホン酸、及びナフタレンジスルホン酸誘導体からなる群より選択されるのが好ましい。
【００３０】
前記無機酸１価陰イオンはハロゲナイトイオン（例えば、フルオライド、クロライド、ブロマイド、アイオダイド、チオシアネート、ヘキサフルオロアンチモネート、パークロレート、ぺリオデート、ナイトレート、テトラフルオロボーレイト、ヘキサフルオロホスフェート、モリブデート、タングステート、チタネート、バナデート、ホスフェート、及びボーレイトからなる群より選択されたものを使用する。
【００３１】
好ましくは、前記化学式１で示されるジイミニウム陽イオンを含むジイミニウム塩としては、下記の化学式２の化合物が用いられる。
【００３２】
【化２】
2006514339.tif 000004
【００３３】
前記化学式２で、
Ｒ１乃至Ｒ８は互いに同一であるか又は異なるものであって、水素、炭素数１乃至５のアルキル基、及び炭素数３乃至５のアリール基からなる群より選択される。
【００３４】
好ましくは、前記Ｒ１乃至Ｒ８はブチル基である。
また、本発明において、前記（ａ）バインダー樹脂と（ｂ）染料の重量比は５：１乃至２００：１が好ましい。染料１重量部当りバインダー樹脂が５重量部未満で含まれると、製造されたフィルムの耐久性向上効果を期待できず、また、染料１重量部当りバインダー樹脂が２００重量部を超えると、コーティング層の厚さが厚くなって乾燥時間も長くなり、コーティング表面も不均一になるので好ましくない。
【００３５】
また、本発明のプラズマディスプレイフィルムは、塩化ビニル樹脂、塩素化塩化ビニル樹脂、これらの混合物を溶媒に溶解してバインダー溶液を製造した後、この溶液に近赤外線吸収染料、ネオン・カット染料、色補正染料又はこれらの混合染料を混合して製造することができ、このように製造されたフィルムは近赤外線吸収フィルムとネオン・カットフィルムの役割を同時に果たすという点が本発明の他の特徴である。
【００３６】
前記ネオン・カット染料としては、一般的なネオン・カット染料は全て使用可能であり、特に、シアニン、スクアリリウム及びアゾメタル系染料などが好ましく、また、色補正染料としても一般的に用いられる色補正染料が全て使用可能であり、特に、アントラキノン、フタロシアニン、及びチオインジゴ系染料などが好ましい。
【００３７】
以上説明した本発明のプラズマディスプレイフィルター用フィルムは、公知のプラズマディスプレイフィルター用フィルム製造方法で製造可能である。例えば、バインダー樹脂を有機溶媒に溶解してバインダー溶液を製造した後、前記バインダー溶液に染料を添加し、混合してフィルターの基材にコーティングし、乾燥させる方法で製造することができる。前記コーティング方法としては、スプレーコーティング、ロールコーティング、バーコーティング、及びスピンコーティングなどいろいろな方法が使用可能であり、また、溶媒としては汎用有機溶媒が使用可能であり、メチルエチルケトン（ＭＥＫ）及びテトラヒドロフラン（ＴＨＦ）の有機溶媒が好ましく用いられる。
【００３８】
従来のプラズマディスプレイフィルター用フィルム製造の場合、溶媒として、環境汚染の主因であって規制対象であるクロロホルムを使用しなければならなかったが、本発明では通常用いられる有機溶媒が全て使用可能であり、別途に溶媒回収システムを導入する必要がないので、フィルム製造が容易になり、製造単価を低くすることができるという工程上の利点がある。
【００３９】
以上説明した本発明のプラズマディスプレイフィルター用フィルムは、バインダー樹脂として塩化ビニル樹脂又は塩素化塩化ビニル樹脂を含んでいて、高温や高湿条件での透過率変化が少ないので耐久性が優れており、熱的安定性が優れていて可視領域の透過率も高く、前記フィルムの製造時に一般的な有機溶媒が使用可能であるのでフィルム製造が容易であり、また、近赤外線吸収染料、ネオン・カット染料、色補正染料を同時に投入してフィルムを製造することができるので、近赤外線吸収フィルムとネオン・カットフィルムの一体化が可能であるという長所がある。
【００４０】
本発明はまた、前記プラズマディスプレイフィルター用フィルム以外反射防止フィルム（ＡＲフィルム）、電磁波遮蔽フィルム（ＥＭＩフィルム）、及び黒画面処理層をさらに含むプラズマディスプレイフィルターを提供する。
【００４１】
プラズマディスプレイフィルターは近赤外線を吸収するだけでなく、パネルを保護し、反射を防止し、色補正及び色再現性を向上させ、コントラストを向上させ、電磁波を遮断し、プラズマ放電時に発生する特有のオレンジ光のネオンを遮断する機能をする。
【００４２】
本発明はまた、前記プラズマディスプレイフィルターを含むプラズマディスプレイパネルを提供する。
【００４３】
本発明のプラズマディスプレイパネルは、前記図１のパネル組立体上部に耐薬品性などが優れた塩化ビニル樹脂、塩素化塩化ビニル樹脂などをバインダー樹脂として製造されたフィルムを付着したものであって、塩化ビニル樹脂、塩素化塩化ビニル樹脂などの優れた耐薬品性などにより、前記フィルムは、高温及び高湿条件での透過率変化が少ないので耐久性が優れており、熱的安定性が優れており、また、可視領域の透過率も高いのでプラズマディスプレイパネルに好ましく用いられることができる。
【００４４】
以下、本発明の好ましい実施例及び比較例を記載する。ただし、下記の実施例及び比較例は本発明をより明確に表現するための目的で記載されるだけのものであり、本発明の内容が下記の実施例に限られるわけではない。
【実施例】
【００４５】
（実施例１）
ＴＨＦ８０ｇに塩化ビニル樹脂２０ｇを溶解して２０％のバインダー溶液を製造した後、前記バインダー溶液にジイミニウム塩染料０.５ｇを添加し、攪拌して混合液を製造した。混合液を、コーター（coater）を用いて乾燥させた透明基材上に厚さ８μｍになるように染料層をコーティングした。その後、コーティングされた染料層を８０〜１２０℃で５分間乾燥させて近赤外線吸収フィルムを製造した。この時、前記塩化ビニル樹脂として塩素化度が５６.８％であるものを用いた。
【００４６】
（実施例２）
バインダー樹脂として塩素化塩化ビニル樹脂を用い、染料として、ジイミニウム塩染料０.５ｇ、金属錯体（ジチオル系ニッケルコンプレックス）染料０.３ｇを添加したことを除いては、前記実施例１と同様に実施した。この時、前記塩素化塩化ビニル樹脂として、塩素化度が６４.０％であるものを用いた。
【００４７】
（実施例３）
バインダー樹脂として塩素化塩化ビニル樹脂を用い、染料として、ジイミニウム塩染料０.５ｇ、金属錯体（ジチオル系ニッケルコンプレックス）染料０.３ｇ、ネオン・カット染料（スクアリリウム）０.０５ｇ、色補正染料（アントラキノン系染料）０.０５ｇを添加したことを除いては、前記実施例１と同様に実施し、近赤外線吸収フィルムとネオン・カットフィルムが一体化されたフィルムを製造した。この時、前記塩素化塩化ビニル樹脂として、塩素化度が６４.０％であるものを用いた。
【００４８】
（比較例１）
バインダー樹脂としてポリメチルメタクリレートを使用したことを除いては、前記実施例１と同様に実施して近赤外線吸収フィルムを製造した。
【００４９】
（比較例２）
バインダー樹脂としてポリメチルメタクリレートを使用したことを除いては、前記実施例３と同様に実施して近赤外線吸収フィルムを製造した。
【００５０】
（実験例１）
耐久性テスト
前記実施例１乃至３及び比較例１で製造した染料層コーティング膜（近赤外線吸収フィルム）に対し、初期及び８０℃で５００時間放置後の近赤外線と可視光の透過スペクトルを検査して、その結果を下記表１及び図３ａ乃至４ｂに示した。
【００５１】
【表１】
2006514339.tif 000005
【００５２】
図３ａは、実施例２で製造したプラズマディスプレイフィルター用フィルムの波長による透過率の変化を測定して示したものであり、図３ｂは、実施例３のそれを示したものである。
【００５３】
また、図４ａは、比較例１で製造したプラズマディスプレイフィルター用フィルムの波長による透過率の変化を測定して示したものであり、図４ｂは比較例２のそれを示したものである。
【００５４】
“耐久性”は、透過率を測定した後、再び高温や高湿条件で一定の時間露出した後の透過率を測定してその変化率として判断し、この時、透過率の変化率が少ないほど耐久性が優れているという。
【００５５】
前記表１と図３ａ、３ｂ、４ａ、及び４ｂに示されているように、バインダー樹脂として塩化ビニル樹脂又は塩素化塩化ビニル樹脂を用いて製造された実施例１乃至３フィルムの場合、８０℃で５００時間放置しても近赤外線領域での透過率変化がほとんどなかったが、バインダー樹脂としてポリメチルメタクリレートを用いて製造された比較例１及び２フィルムの場合、８０℃で５００時間放置前・後の透過率変化の大きくて、耐久性がよくないことが分かった。
【図面の簡単な説明】
【００５６】
【図１】図１は、通常のプラズマディスプレイ装置の分解斜視図である。
【図２】図２は、前記図１のプラズマディスプレイフィルターの拡大断面図である。
【図３ａ】図３ａは、実施例２で製造したプラズマディスプレイフィルター用フィルムの波長による透過率の変化を測定したグラフである。
【図３ｂ】図３ｂは、実施例３で製造したプラズマディスプレイフィルター用フィルムの波長による透過率の変化を測定したグラフである。
【図４ａ】図４ａは、比較例１で製造したプラズマディスプレイフィルター用フィルムの波長による透過率の変化を測定したグラフである。
【図４ｂ】図４ｂは、比較例２で製造したプラズマディスプレイフィルター用フィルムの波長による透過率の変化を測定したグラフである。
【図１】
2006514339.tif 000008
【図２】
2006514339.tif 000009
【図３ａ】
2006514339.tif 000010
【図３ｂ】
2006514339.tif 000011
【図４ａ】
2006514339.tif 000012
【図４ｂ】
2006514339.tif 000013
【国際調査報告】
2006514339.tif 000014
2006514339.tif 000015